(57)【要約】【課題】テープ密着性が良好であると共に成形性に優れた蓄電デバイス用外装材を提供する。【解決手段】外側層としての耐熱性樹脂層２と、内側層としての熱融着性樹脂層３と、これら両層間に配置された金属箔層４と、を含み、熱融着性樹脂層３は、脂肪酸アマイド系滑剤および界面活性剤を含有し、耐熱性樹脂層の外面に、脂肪酸アマイド系滑剤および界面活性剤を含むスリップ層１１が形成された構成とする。【選択図】図１
2020098707.tif 000002
【特許請求の範囲】
【請求項１】
外側層としての耐熱性樹脂層と、内側層としての熱融着性樹脂層と、これら両層間に配置された金属箔層と、を含む蓄電デバイス用外装材であって、
前記熱融着性樹脂層は、脂肪酸アマイド系滑剤および界面活性剤を含有し、
前記耐熱性樹脂層の外面に、脂肪酸アマイド系滑剤および界面活性剤を含むスリップ層が形成されていることを特徴とする蓄電デバイス用外装材。
【請求項２】
外側層としての耐熱性樹脂層と、内側層としての熱融着性樹脂層と、これら両層間に配置された金属箔層と、を含む蓄電デバイス用外装材であって、
前記熱融着性樹脂層は、脂肪酸アマイド系滑剤および界面活性剤を含有し、
前記耐熱性樹脂層の外面に保護樹脂層が形成され、前記保護樹脂層の外面に脂肪酸アマイド系滑剤および界面活性剤を含むスリップ層が形成されていることを特徴とする蓄電デバイス用外装材。
【請求項３】
前記スリップ層における脂肪酸アマイド系滑剤の含有量が０．１０μｇ／ｃｍ2〜１．０μｇ／ｃｍ2である請求項１または２に記載の蓄電デバイス用外装材。
【請求項４】
前記熱融着性樹脂層が単層で形成され、前記熱融着性樹脂層における前記界面活性剤の含有率が５００ｐｐｍ〜５０００ｐｐｍである請求項１〜３のいずれか１項に記載の蓄電デバイス用外装材。
【請求項５】
前記熱融着性樹脂層が複数層で形成され、前記複数層のうち最も外側の最外層における界面活性剤の含有率が５００ｐｐｍ〜５０００ｐｐｍである請求項１〜３のいずれか１項に記載の蓄電デバイス用外装材。
【請求項６】
前記界面活性剤は、ノニオン界面活性剤である請求項１〜５のいずれか１項に記載の蓄電デバイス用外装材。
【請求項７】
前記熱融着性樹脂層は、無延伸熱融着性樹脂フィルムで形成されている請求項１〜６のいずれか１項に記載の蓄電デバイス用外装材。
【請求項８】
前記熱融着性樹脂層は、前記脂肪酸アマイド系滑剤およびアンチブロッキング剤を含有するポリオレフィン樹脂で形成されている請求項１〜７のいずれか１項に記載の蓄電デバイス用外装材。
【請求項９】
蓄電デバイス本体部と、
請求項１〜８のいずれか１項に記載の外装材と、を備え、
前記蓄電デバイス本体部が、前記外装材で外装されていることを特徴とする蓄電デバイス。
【発明の詳細な説明】
【技術分野】
【０００１】
本発明は、スマートフォン、タブレット等の携帯機器に使用される電池やコンデンサ、ハイブリッド自動車、電気自動車、風力発電、太陽光発電、夜間電気の蓄電用に使用される電池やコンデンサ等の蓄電デバイス用の外装材および該外装材で外装された蓄電デバイスに関する。
【０００２】
なお、本明細書において、「ぬれ張力」の語は、ＪＩＳ  Ｋ６７６８−１９９９に準拠して測定されるぬれ指数（表面張力）を意味する。
【背景技術】
【０００３】
近年、スマートフォン、タブレット端末等のモバイル電気機器の薄型化、軽量化に伴い、これらに搭載されるリチウムイオン二次電池、リチウムポリマー二次電池、リチウムイオンキャパシタ、電気２重層コンデンサ等の蓄電デバイスの外装材としては、従来の金属缶に代えて、耐熱性樹脂層／接着剤層／金属箔層／接着剤層／熱可塑性樹脂層（内側シーラント層）からなる積層体が用いられている。また、電気自動車等の電源、蓄電用途の大型電源、キャパシタ等も上記構成の積層体（外装材）で外装されることも増えてきている。前記積層体に対して張り出し成形や深絞り成形が行われることによって、略直方体形状等の立体形状に成形される。このような立体形状に成形することにより、蓄電デバイス本体部を収容するための収容空間を確保することができる。
【０００４】
このような立体形状にピンホールや破断等なく良好状態に成形するには内側シーラント層の表面の滑り性を向上させることが求められる。内側シーラント層の表面の滑り性を向上させて良好な成形性を確保するものとして、内側シーラント層にアンチブロッキング剤（ＡＢ剤）を含有せしめた構成のものが公知である（特許文献１参照）。
【０００５】
更に、耐熱性樹脂層の表面にも滑剤のコーティング層を形成することで、成形性をさらに向上させて成形深さの深い成形を行うことが提案されている（特許文献２参照）。
【先行技術文献】
【特許文献】
【０００６】
【特許文献１】特開２００１−２６６８１１号公報
【特許文献２】特許第６２２２１８３号公報
【発明の概要】
【発明が解決しようとする課題】
【０００７】
ところで、外装材で外装された電池は、他の電子回路等と一緒に筐体内に収納されることが多いが、この時、電池が他の電子回路と接触しないように電池外装材の外面に粘着テープを貼り付けて固定することが行われているが、外装材の外面に滑剤が存在していてはテープの密着性が十分に得られない（粘着テープが剥がれやすい）という問題があった。脂肪酸アマイド系滑剤は、内側シーラント層の中で移動しやすいものであることから、多用されている。外装材を作製した後に、耐熱性樹脂層と内側シーラント層とが接触するようにロール状に外装材を巻き取り、加熱エージング処理を行うことにより接着剤の硬化を行うが、このような加熱エージング処理によって内側シーラント層の脂肪酸アマイド系滑剤が、耐熱性樹脂層の表面に十分に転写されやすいものの、この時、加熱エージング処理によって脂肪酸アマイド系滑剤の疎水部が最表面側に配向することで表面の濡れ性が低下する。その結果、テープの密着性や印字性が悪くなる（印字がにじむ）という問題があった。即ち、脂肪酸アマイド系滑剤を使用することによって転写が十分なものになって成形性は向上させることができる一方、テープ密着性を低下させてしまうという問題があった。
【０００８】
本発明は、かかる技術的背景に鑑みてなされたものであって、テープ密着性が良好であると共に成形性に優れた蓄電デバイス用外装材を提供することを目的とする。
【課題を解決するための手段】
【０００９】
前記目的を達成するために、本発明は以下の手段を提供する。
【００１０】
［１］外側層としての耐熱性樹脂層と、内側層としての熱融着性樹脂層と、これら両層間に配置された金属箔層と、を含む蓄電デバイス用外装材であって、
前記熱融着性樹脂層は、脂肪酸アマイド系滑剤および界面活性剤を含有し、
前記耐熱性樹脂層の外面に、脂肪酸アマイド系滑剤および界面活性剤を含むスリップ層が形成されていることを特徴とする蓄電デバイス用外装材。
【００１１】
［２］外側層としての耐熱性樹脂層と、内側層としての熱融着性樹脂層と、これら両層間に配置された金属箔層と、を含む蓄電デバイス用外装材であって、
前記熱融着性樹脂層は、脂肪酸アマイド系滑剤および界面活性剤を含有し、
前記耐熱性樹脂層の外面に保護樹脂層が形成され、前記保護樹脂層の外面に脂肪酸アマイド系滑剤および界面活性剤を含むスリップ層が形成されていることを特徴とする蓄電デバイス用外装材。
【００１２】
［３］前記スリップ層における脂肪酸アマイド系滑剤の含有量が０．１０μｇ／ｃｍ2〜１．０μｇ／ｃｍ2である前項１または２に記載の蓄電デバイス用外装材。
【００１３】
［４］前記熱融着性樹脂層が単層で形成され、前記熱融着性樹脂層における前記界面活性剤の含有率が５００ｐｐｍ〜５０００ｐｐｍである前項１〜３のいずれか１項に記載の蓄電デバイス用外装材。
【００１４】
［５］前記熱融着性樹脂層が複数層で形成され、前記複数層のうち最も外側の最外層における界面活性剤の含有率が５００ｐｐｍ〜５０００ｐｐｍである前項１〜３のいずれか１項に記載の蓄電デバイス用外装材。
【００１５】
［６］前記界面活性剤は、ノニオン界面活性剤である前項１〜５のいずれか１項に記載の蓄電デバイス用外装材。
【００１６】
［７］前記熱融着性樹脂層は、無延伸熱融着性樹脂フィルムで形成されている前項１〜６のいずれか１項に記載の蓄電デバイス用外装材。
【００１７】
［８］前記熱融着性樹脂層は、前記脂肪酸アマイド系滑剤およびアンチブロッキング剤を含有するポリオレフィン樹脂で形成されている前項１〜７のいずれか１項に記載の蓄電デバイス用外装材。
【００１８】
［９］蓄電デバイス本体部と、
前項１〜８のいずれか１項に記載の外装材と、を備え、
前記蓄電デバイス本体部が、前記外装材で外装されていることを特徴とする蓄電デバイス。
【発明の効果】
【００１９】
［１］の発明では、外面に脂肪酸アマイド系滑剤を含むスリップ層（滑層）が形成されているので、成形性に優れている。また、製造時には加熱エージング処理が行われるが、加熱エージング処理された時にスリップ層の脂肪酸アマイド系滑剤に起こる配向（疎水基が表面側に揃うこと）が、スリップ層に含まれる界面活性剤により阻害されるので、滑剤の親水基の少なくとも一部を表面側に露出させることができて、脂肪酸アマイド系滑剤が存在していても濡れ性が良くなると推定される（推定であって定かではない）。このように濡れ性が向上するのでテープ密着性が良好である。
【００２０】
［２］の発明では、外面に脂肪酸アマイド系滑剤を含むスリップ層が形成されているので、成形性に優れている。また、製造時には加熱エージング処理が行われるが、加熱エージング処理された時にスリップ層の脂肪酸アマイド系滑剤に起こる配向（疎水基が表面側に揃うこと）が、スリップ層に含まれる界面活性剤により阻害されるので、滑剤の親水基の少なくとも一部を表面側に露出させることができて、脂肪酸アマイド系滑剤が存在していても濡れ性が良くなると推定される（推定であって定かではない）。このように濡れ性が向上するのでテープ密着性が良好である。
【００２１】
［３］の発明では、０．１０μｇ／ｃｍ2以上であることで成形性をより向上できると共に、１．０μｇ／ｃｍ2以下であることで白粉発生によるテープ密着性の低下や透明性の低下を抑止できる。
【００２２】
［４］及び［５］の発明では、スリップ層における界面活性剤の含有量が好適な範囲になり、加熱エージング処理された時に脂肪酸アマイド系滑剤に起こる配向（疎水基が表面側に揃うこと）が十分に阻害され、濡れ性がより向上するのでテープ密着性をさらに向上させることができる。
【００２３】
［６］の発明では、ノニオン界面活性剤を用いるので、非イオン性であることにより電解質等への影響を少なくできる。
【００２４】
［７］の発明では、熱融着性樹脂層は、無延伸フィルムで形成されていて結晶性が低いので、加熱エージング処理の際に脂肪酸アマイド系滑剤および界面活性剤が熱融着性樹脂層からブリードアウトしやすい。従って、製造時に外装材をロール状に巻き取り、この巻き取り状態で加熱エージング処理を行う際、熱融着性樹脂層から脂肪酸アマイド系滑剤および界面活性剤が十分に転写されてスリップ層が形成されるものとなり、成形性をより向上できると共に、テープ密着性もさらに向上させることができる。
【００２５】
［８］の発明では、熱融着性樹脂層にアンチブロッキング剤を含有することで、熱融着性樹脂層の表面に微小な凹凸ができて滑り性が良くなる。その結果、熱融着性樹脂層に添加する脂肪酸アマイド系滑剤の量を少なくすることができるため、スリップ層の滑剤の転写量も少なくすることができ、スリップ層における脂肪酸アマイド系滑剤の疎水基部分を少なくすることができるので、テープ密着性をさらに向上させることができる。
【００２６】
［９］の発明では、外装材のテープ密着性が良好である蓄電デバイスを提供できる。
【図面の簡単な説明】
【００２７】
【図１】本発明に係る蓄電デバイス用外装材の一実施形態を示す断面図である。
【図２】本発明に係る蓄電デバイス用外装材の他の実施形態を示す断面図である。
【図３】本発明に係る蓄電デバイスの一実施形態を示す断面図である。
【図４】図３の蓄電デバイスを構成する外装材（平面状のもの）、蓄電デバイス本体部及び外装ケース（立体形状に成形された成形体）をヒートシールする前の分離した状態で示す斜視図である。
【発明を実施するための形態】
【００２８】
本発明に係る蓄電デバイス用外装材１の一実施形態を図１に示す。この蓄電デバイス用外装材１は、外側層としての耐熱性樹脂層２と、内側層としての熱融着性樹脂層３と、これら両層間に配置された金属箔層４と、を含む構成であり、前記熱融着性樹脂層３は、脂肪酸アマイド系滑剤および界面活性剤を含有し、前記耐熱性樹脂層２の外面に、脂肪酸アマイド系滑剤および界面活性剤を含むスリップ層（滑層）１１が形成された構成である。この蓄電デバイス用外装材１では、外面に脂肪酸アマイド系滑剤を含むスリップ層１１が形成されているので、成形性に優れている。また、製造時には加熱エージング処理が行われるが、加熱エージング処理された時にスリップ層の脂肪酸アマイド系滑剤に起こる配向（疎水基が表面側に揃うこと）が、スリップ層１１に含まれる界面活性剤により阻害されるので、滑剤の親水基の少なくとも一部を表面側に露出させることができて、脂肪酸アマイド系滑剤が存在していても濡れ性が良くなると推定される（推定であって定かではない）。このように濡れ性が向上するのでテープ密着性が良好である。
【００２９】
本発明に係る蓄電デバイス用外装材１の他の実施形態を図２に示す。この蓄電デバイス用外装材１は、外側層としての耐熱性樹脂層２と、内側層としての熱融着性樹脂層３と、これら両層間に配置された金属箔層４と、を含む構成であって、前記熱融着性樹脂層３は、脂肪酸アマイド系滑剤および界面活性剤を含有し、前記耐熱性樹脂層２の外面に保護樹脂層１２が形成され、前記保護樹脂層１２の外面に脂肪酸アマイド系滑剤および界面活性剤を含むスリップ層１１が形成された構成である。この蓄電デバイス用外装材１では、外面に脂肪酸アマイド系滑剤を含むスリップ層１１が形成されているので、成形性に優れている。また、前記スリップ層１１は、前記脂肪酸アマイド系滑剤に加えて、界面活性剤も含有するので、上記実施形態と同様に濡れ性が良くてテープ密着性が良好である。
【００３０】
なお、図１、２に示す上記実施形態では、前記外装材１は、金属箔層４の一方の面（上面）に外側接着剤層（第１接着剤層）５を介して耐熱性樹脂層（外側層）２が積層一体化されると共に、前記金属箔層４の他方の面（下面）に内側接着剤層（第２接着剤層）６を介して熱融着性樹脂層（内側層）３が積層一体化された構成である。
【００３１】
前記脂肪酸アマイド系滑剤としては、特に限定されるものではないが、例えば、飽和脂肪酸アミド、不飽和脂肪酸アミド等が挙げられる。前記飽和脂肪酸アミドとしては、例えば、ラウリン酸アミド、パルミチン酸アミド、ステアリン酸アミド、ベヘン酸アミド、ヒドロキシステアリン酸アミド等が挙げられる。前記不飽和脂肪酸アミドとしては、特に限定されるものではないが、例えば、オレイン酸アミド、エルカ酸アミド等が挙げられる。このような脂肪酸アマイド系滑剤を前記熱融着性樹脂層３に含有せしめる。外装材を作製した後に、耐熱性樹脂層２と熱融着性樹脂層３とが接触するように、又は保護樹脂層１２と熱融着性樹脂層３とが接触するようにロール状に外装材を巻き取り、この巻き取り状態で所定温度でエージング処理を行うことにより、上記接着剤の硬化を行うが、このような巻き取り状態でのエージング処理によって熱融着性樹脂層３中の脂肪酸アマイド系滑剤および界面活性剤が、前記耐熱性樹脂層２の表面又は保護樹脂層１２の表面に転写されて脂肪酸アマイド系滑剤および界面活性剤を含むスリップ層１１が形成される（図１、２参照）。前記熱融着性樹脂層３における脂肪酸アマイド系滑剤の含有率は、５００ｐｐｍ〜７０００ｐｐｍの範囲に設定するのが好ましい。即ち、前記熱融着性樹脂層３が単層で形成されている場合には、熱融着性樹脂層における脂肪酸アマイド系滑剤の含有率は５００ｐｐｍ〜７０００ｐｐｍの範囲に設定するのが好ましい。また、前記熱融着性樹脂層３が複数層で形成されている場合には、前記複数層のうち最も外側（図１、２で最も下側）の最外層における脂肪酸アマイド系滑剤の含有率が５００ｐｐｍ〜７０００ｐｐｍの範囲に設定されているのが好ましい。前記熱融着性樹脂層３が複数層で形成されている場合には、前記熱融着性樹脂層３の最外層における脂肪酸アマイド系滑剤の含有率が、脂肪酸アマイド系滑剤の転写量に影響を及ぼす。
【００３２】
本発明において、前記熱融着性樹脂層３における界面活性剤の含有率は５００ｐｐｍ〜５０００ｐｐｍの範囲に設定されるのが好ましく、１０００ｐｐｍ〜３０００ｐｐｍの範囲がより好ましい。前記熱融着性樹脂層３が単層で形成されている場合には、前記熱融着性樹脂層における界面活性剤の含有率は５００ｐｐｍ〜５０００ｐｐｍとするのが好ましい。また、前記熱融着性樹脂層３が複数層で形成されている場合には、前記複数層のうち最も外側（図１、２で最も下側）の最外層における界面活性剤の含有率が５００ｐｐｍ〜５０００ｐｐｍに設定されているのが好ましい。前記熱融着性樹脂層３が複数層で形成されている場合には、前記熱融着性樹脂層３の最外層における界面活性剤の含有率が、界面活性剤の転写量に影響を及ぼす。
【００３３】
前記界面活性剤としては、例えば、ノニオン系界面活性剤（非イオン界面活性剤）、アニオン系界面活性剤、カチオン系界面活性剤、両イオン系界面活性剤等が挙げられるが、これらの中でもノニオン系界面活性剤を用いるのが好ましい。非イオン性であることにより内容物の電解質等と干渉し合わないからである。
【００３４】
前記ノニオン系界面活性剤としては、特に限定されるものではないが、例えば、グリセリン脂肪酸エステル又はそのエチレンオキサイド付加物、ポリグリセリン脂肪酸エステル（ジグリセリンラウレート、ジグリセリンオレート等）、ポリオキシアルキレンアルキルエーテル、ポリオキシアルキレンジアルキルエーテル、ポリオキシアルキレンアルキルエステル、ポリオキシアルキレンアルキルアリールエーテル、ソルビタン脂肪酸エステル、ポリオキシエチレンソルビタン脂肪酸エステル、ポリオキシエチレンソルビット脂肪酸エステル、ポリオキシエチレングリコール脂肪酸エステル、ポリオキシエチレンヒマシ油、ポリオキシエチレン硬化ヒマシ油、ポリオキシエチレンアルキルアミン、高級脂肪酸アルカノールアミド、アルキルグリコシド、アルキルアミンオキサイド、ポリエチレングリコールモノステアレート等が挙げられる。
【００３５】
前記界面活性剤としては、ＨＬＢ値が３〜１８であるものを用いるのが好ましく、中でもＨＬＢ値が５〜１０であるものを用いるのが特に好ましい。
【００３６】
本発明において、前記外側層２は、耐熱性樹脂層で形成されている。前記耐熱性樹脂層２を構成する耐熱性樹脂としては、外装材１をヒートシールする際のヒートシール温度で溶融しない耐熱性樹脂を用いる。前記耐熱性樹脂としては、熱融着性樹脂層３を構成する熱融着性樹脂の融点より１０℃以上高い融点を有する耐熱性樹脂を用いるのが好ましく、熱融着性樹脂の融点より２０℃以上高い融点を有する耐熱性樹脂を用いるのが特に好ましい。
【００３７】
前記耐熱性樹脂層（外側層）２は、良好な成形性を確保する役割を主に担う部材である、即ち成形時のアルミニウム箔のネッキングによる破断を防止する役割を主に担うものである。
【００３８】
前記耐熱性樹脂層（外側層）２としては、特に限定されるものではないが、例えば、延伸ナイロンフィルム等の延伸ポリアミドフィルム、延伸ポリエステルフィルム等が挙げられる。中でも、前記耐熱性樹脂層２としては、二軸延伸ナイロンフィルム等の二軸延伸ポリアミドフィルム、二軸延伸ポリブチレンテレフタレート（ＰＢＴ）フィルム、二軸延伸ポリエチレンテレフタレート（ＰＥＴ）フィルム、二軸延伸ポリエチレンナフタレート（ＰＥＮ）フィルム、又は二軸延伸ポリプロピレンフィルムを用いるのが好ましい。また、前記耐熱性樹脂層２としては、同時２軸延伸法により延伸された耐熱性樹脂２軸延伸フィルムを用いるのが好ましい。前記ナイロンとしては、特に限定されるものではないが、例えば、６ナイロン、６，６ナイロン、ＭＸＤナイロン、６１０ナイロン（ＰＡ６１０）、１１ナイロン（ＰＡ１１）、１２ナイロン（ＰＡ１２）等が挙げられる。なお、前記耐熱性樹脂フィルム層２は、単層（単一の延伸フィルム）で形成されていても良いし、或いは、例えば延伸ポリエステルフィルム／延伸ポリアミドフィルムからなる複層（延伸ＰＥＴフィルム／延伸ナイロンフィルムからなる複層等）で形成されていても良い。
【００３９】
前記耐熱性樹脂層２の厚さは、１０μｍ〜５０μｍであるのが好ましい。上記好適下限値以上に設定することで外装材として十分な強度を確保できると共に、上記好適上限値以下に設定することで張り出し成形時や絞り成形時の応力を小さくできて成形性を向上させることができる。
【００４０】
前記保護樹脂層１２は、例えば、エポキシ樹脂、ウレタン樹脂、アクリル酸エステル樹脂、メタアクリル酸エステル樹脂およびポリエチレンイミン樹脂からなる群より選ばれる１種または２種以上の樹脂の水性エマルジョン（水系エマルジョン）を、スプレーコート法、グラビアロールコート法、リバースロールコート法、リップコート法等により塗布して乾燥させることによって形成することができる。或いは、ウレタン樹脂を含む主剤と、ポリイソシアネートを含む硬化剤と、を含む塗工液を塗布して硬化させることによって形成してもよい。前記保護樹脂層１２の厚さは、２μｍ〜５μｍに設定されるのが好ましい。前記保護樹脂層１２を構成する樹脂としては、上記樹脂以外に、例えば、ポリエステル樹脂、ポリオレフィン樹脂、フッ素系樹脂、フェノキシ系樹脂等が挙げられる。
【００４１】
前記保護樹脂層１２には、平均粒径が１μｍ〜１０μｍの微粒子を添加してもよい。前記微粒子としては、例えば、シリカ、カオリン、硫酸バリウム等の無機微粒子の他、シリコーン樹脂ビーズ、アクリル樹脂ビーズ、フッ素樹脂ビーズ等の有機微粒子等が挙げられる。その他、シリコーン樹脂、ポリエチレンワックス、フッ素含有ポリエチレンワックス等を添加してもよい。また、滑剤を添加してもよい。
【００４２】
前記スリップ層１１は、上述したとおり、熱融着性樹脂層３の脂肪酸アマイド系滑剤および界面活性剤が、前記耐熱性樹脂層２の表面又は保護樹脂層１２の表面に転写されて形成されたものであるのが好ましい。或いは、前記耐熱性樹脂層２の表面又は保護樹脂層１２の表面に、脂肪酸アマイド系滑剤および界面活性剤を含有する塗工液を塗工することにより、脂肪酸アマイド系滑剤および界面活性剤を含有するスリップ層１１を形成してもよい。前記スリップ層１１における脂肪酸アマイド系滑剤の量は、０．１０μｇ／ｃｍ2〜１．０μｇ／ｃｍ2であるのが好ましい。
【００４３】
本発明において、前記金属箔層４は、外装材１に酸素や水分の侵入を阻止するガスバリア性を付与する役割を担うものである。前記金属箔層４としては、特に限定されるものではないが、例えば、アルミニウム箔、ＳＵＳ箔、Ｃｕ箔、Ｎｉ箔、Ｔｉ箔等が挙げられ、アルミニウム箔が一般的に用いられる。前記金属箔層４の厚さは、５μｍ〜５０μｍであるのが好ましい。５μｍ以上であることで金属箔を製造する際の圧延時のピンホール発生を防止できると共に、５０μｍ以下であることで張り出し成形、絞り成形等の成形時の応力を小さくできて成形性を向上させることができる。
【００４４】
前記金属箔層４は、少なくとも内側の面（熱融着性樹脂層３側の面）に、化成処理が施されているのが好ましい。このような化成処理が施されていることで内容物（電池の電解液等）による金属箔表面の腐食を十分に防止できる。例えば次のような処理をすることによって金属箔に化成処理を施す。即ち、例えば、脱脂処理を行った金属箔の表面に、
１）リン酸と、
クロム酸と、
フッ化物の金属塩及びフッ化物の非金属塩からなる群より選ばれる少なくとも１種の化合物と、を含む混合物の水溶液
２）リン酸と、
アクリル系樹脂、キトサン誘導体樹脂及びフェノール系樹脂からなる群より選ばれる少なくとも１種の樹脂と、
クロム酸及びクロム（III）塩からなる群より選ばれる少なくとも１種の化合物と、を含む混合物の水溶液
３）リン酸と、
アクリル系樹脂、キトサン誘導体樹脂及びフェノール系樹脂からなる群より選ばれる少なくとも１種の樹脂と、
クロム酸及びクロム（III）塩からなる群より選ばれる少なくとも１種の化合物と、
フッ化物の金属塩及びフッ化物の非金属塩からなる群より選ばれる少なくとも１種の化合物と、を含む混合物の水溶液
上記１）〜３）のうちのいずれかの水溶液を塗工した後、乾燥することにより、化成処理を施す。
【００４５】
前記化成皮膜は、クロム付着量（片面当たり）として０．１ｍｇ／ｍ2〜５０ｍｇ／ｍ2が好ましく、特に２ｍｇ／ｍ2〜２０ｍｇ／ｍ2が好ましい。
【００４６】
前記熱融着性樹脂層（内側層）３は、リチウムイオン二次電池等で用いられる腐食性の強い電解液等に対しても優れた耐薬品性を具備させるとともに、外装材にヒートシール性を付与する役割を担うものである。
【００４７】
前記熱融着性樹脂層３を構成する樹脂としては、特に限定されるものではないが、例えば、ポリエチレン、ポリプロピレン、アイオノマー、エチレンアクリル酸エチル（ＥＥＡ）、エチレンアクリル酸メチル（ＥＭＡ）、エチレンメタクリル酸メチル樹脂（ＥＭＭＡ）、エチレン−酢酸ビニル共重合樹脂（ＥＶＡ）、無水マレイン酸変性ポリプロピレン、無水マレイン酸変性ポリエチレン等が挙げられる。
【００４８】
前記熱融着性樹脂層３の厚さは、１０μｍ〜１００μｍに設定されるのが好ましい。１０μｍ以上とすることで十分なヒートシール強度を確保できるとともに、１００μｍ以下に設定することで薄膜化、軽量化に資する。中でも、前記熱融着性樹脂層３の厚さは、１０μｍ〜８０μｍに設定されるのがより好ましい。前記熱融着性樹脂層３は、熱融着性樹脂無延伸フィルム層で形成されているのが好ましく、前記熱融着性樹脂層３は、単層であっても良いし、複層であっても良い。
【００４９】
前記熱融着性樹脂層３には、脂肪酸アマイド系滑剤および界面活性剤を含有せしめるが、これら以外に、アンチブロッキング剤（無機粒子、樹脂粒子等）などを含有せしめてもよい。アンチブロッキング剤を含有させることで、熱融着性樹脂層の表面に凹凸が形成され、脂肪酸アマイド系滑剤の添加量を少なくしても滑り性を確保できるため、脂肪酸アマイド系滑剤のスリップ層への転写量を抑制でき、スリップ層における脂肪酸アマイド系滑剤の疎水基部分を少なくすることができるので、テープ密着性をさらに向上させることができる。
【００５０】
前記アンチブロッキング剤としては、特に限定されるものではないが、例えば、無機粒子、樹脂粒子等が挙げられる。前記無機粒子としては、特に限定されるものではないが、例えば、無機酸化物粒子（シリカ粒子、アルミナ粒子、酸化チタン粒子等）、無機炭酸塩粒子（炭酸カルシウム粒子、炭酸バリウム粒子等）、無機ケイ酸塩粒子（ケイ酸アルミニウム粒子、タルク粒子、カオリン粒子等）などが挙げられる。前記樹脂粒子としては、特に限定されるものではないが、例えば、アクリル樹脂粒子、ポリオレフィン樹脂粒子（ポリエチレン樹脂粒子、ポリプロピレン樹脂粒子等）、ポリスチレン樹脂粒子などが挙げられる。なお、表面の凹凸形状や脱落防止を考慮し、前記アンチブロッキング剤の平均粒子径は０．５μｍ〜４μｍであるのが好ましい。
【００５１】
前記外側接着剤層５の厚さは１μｍ〜５μｍであるのが好ましい。前記外側接着剤としては、特に限定されるものではないが、例えば、２液硬化型ウレタン系接着剤等が挙げられる。
【００５２】
前記内側接着剤層６の厚さは１μｍ〜５μｍであるのが好ましい。前記内側接着剤としては、特に限定されるものではないが、例えば、オレフィン系接着剤、エポキシ系接着剤、アクリル系接着剤の他、熱硬化性接着剤等が挙げられる。
【００５３】
本発明の蓄電デバイス用外装材１を成形（深絞り成形、張り出し成形等）することにより、外装ケース（電池ケース等）１４を得ることができる（図３、４参照）。なお、本発明の外装材１は、成形に供されずにそのまま使用することもできる（図３、４参照）。
【００５４】
図１の蓄電デバイス用外装材１を用いて構成された蓄電デバイス３０の一実施形態を図３に示す。この蓄電デバイス３０は、リチウムイオン２次電池である。本実施形態では、図３、４に示すように、外装材１を成形して得られた外装ケース１４と、平面状の外装材１とにより外装部材１５が構成されている。しかして、本発明の外装材１を成形して得られた外装ケース１４の収容凹部内に、略直方体形状の蓄電デバイス本体部（電気化学素子等）３１が収容され、該蓄電デバイス本体部３１の上に、本発明の外装材１が成形されることなくその熱融着性樹脂層３側を内方（下側）にして配置され、該平面状外装材１の熱融着性樹脂層３の周縁部と、前記外装ケース１４のフランジ部（封止用周縁部）２９の熱融着性樹脂層３とがヒートシールによりシール接合されて封止されることによって、本発明の蓄電デバイス３０が構成されている（図３、４参照）。なお、前記外装ケース１４の収容凹部の内側の表面は、熱融着性樹脂層３になっており、収容凹部の外面が基材層（外側層）２になっている（図４参照）。
【００５５】
図３において、３９は、前記外装材１の周縁部と、前記外装ケース１４のフランジ部（封止用周縁部）２９とが接合（溶着）されたヒートシール部である。なお、前記蓄電デバイス３０において、蓄電デバイス本体部３１に接続されたタブリードの先端部が、外装部材１５の外部に導出されているが、図示は省略している。
【００５６】
前記蓄電デバイス本体部３１としては、特に限定されるものではないが、例えば、電池本体部、キャパシタ本体部、コンデンサ本体部等が挙げられる。
【００５７】
なお、上記実施形態では、外装部材１５が、外装材１を成形して得られた外装ケース１４と、平面状の外装材１と、からなる構成であったが（図３、４参照）、特にこのような組み合わせに限定されるものではなく、例えば、外装部材１５が、一対の平面状の外装材１からなる構成であってもよいし、或いは、一対の外装ケース１４からなる構成であってもよい。
【実施例】
【００５８】
次に、本発明の具体的実施例について説明するが、本発明はこれら実施例のものに特に限定されるものではない。
【００５９】
＜実施例１＞
厚さ４０μｍのアルミニウム箔４の両面に、リン酸、ポリアクリル酸（アクリル系樹脂）、クロム(III)塩化合物、水、アルコールからなる化成処理液を塗布した後、１８０℃で乾燥を行って、化成皮膜を形成した。この化成皮膜のクロム付着量は片面当たり１０ｍｇ／ｍ2であった。
【００６０】
次に、前記化成処理済みアルミニウム箔４の一方の面に、２液硬化型のウレタン系接着剤（厚さ２μｍ）５を介して前記二軸延伸ナイロンフィルム（外側層）２をドライラミネートした（貼り合わせた）。
【００６１】
次に、エチレン−プロピレンランダム共重合体、１０００ｐｐｍのエルカ酸アミド（滑剤）、２０００ｐｐｍのシリカ粒子（アンチブロッキング剤）および２０００ｐｐｍのジグリセリンラウレート（界面活性剤）を含有してなる厚さ６μｍの第１無延伸フィルム、エチレン−プロピレンブロック共重合体、１０００ｐｐｍのエルカ酸アミド（滑剤）および２０００ｐｐｍのジグリセリンラウレート（界面活性剤）を含有してなる厚さ２８μｍの第２無延伸フィルム、エチレン−プロピレンランダム共重合体、１０００ｐｐｍのエルカ酸アミド（滑剤）、２０００ｐｐｍのシリカ粒子（アンチブロッキング剤）および２０００ｐｐｍのジグリセリンラウレート（界面活性剤）を含有してなる厚さ６μｍの第３無延伸フィルムがこの順で３層積層されるようにＴダイを用いて共押出することにより、厚さ４０μｍのシーラントフィルム（内側層）３を得た後、該シーラントフィルム３の第１無延伸フィルム面を、２液硬化型のマレイン酸変性ポリプロピレン接着剤（厚さ３μｍ）を介して前記ドライラミネート後のアルミニウム箔４の他方の面に重ね合わせて、ゴムニップロールと、１００℃に加熱されたラミネートロールとの間に挟み込んで圧着することによりドライラミネートし、しかる後、二軸延伸ナイロンフィルム２と第３無延伸フィルムとが接触する態様で外装材をロール状に巻き取り、この巻き取り状態で４０℃で１０日間エージングする（加熱する）ことによって、シーラントフィルム（内側層）から滑剤（エルカ酸アミド）および界面活性剤（ジグリセリンラウレート）がナイロンフィルム２の表面に転写されてスリップ層１１が形成されてなる、図１に示す構成の蓄電デバイス用外装材１を得た。スリップ層１１の滑剤量は０．３０μｇ／ｃｍ2であった。
【００６２】
＜実施例２＞
第１〜３無延伸フィルムにおけるエルカ酸アミド（滑剤）の含有率を３０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．５０μｇ／ｃｍ2であった。
【００６３】
＜実施例３＞
第１〜３無延伸フィルムにおけるエルカ酸アミド（滑剤）の含有率を２０００ｐｐｍに設定し、ジグリセリンラウレート（界面活性剤）の含有率を１０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．３０μｇ／ｃｍ2であった。
【００６４】
＜実施例４＞
第１〜３無延伸フィルムにおけるエルカ酸アミド（滑剤）の含有率を２０００ｐｐｍに設定し、ジグリセリンラウレート（界面活性剤）の含有率を３００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．２０μｇ／ｃｍ2であった。
【００６５】
＜実施例５＞
第１〜３無延伸フィルムにおけるエルカ酸アミド（滑剤）の含有率を２０００ｐｐｍに設定し、ジグリセリンラウレート（界面活性剤）の含有率を４０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．４０μｇ／ｃｍ2であった。
【００６６】
＜実施例６＞
第１〜３無延伸フィルムにおけるエルカ酸アミド（滑剤）の含有率を２０００ｐｐｍに設定し、ジグリセリンラウレート（界面活性剤）の含有率を６０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．５０μｇ／ｃｍ2であった。
【００６７】
＜実施例７＞
第１〜３無延伸フィルムにおけるエルカ酸アミド（滑剤）の含有率を５０００ｐｐｍに設定し、ジグリセリンラウレート（界面活性剤）の含有率を２０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は０．８０μｇ／ｃｍ2であった。
【００６８】
＜実施例８＞
第１〜３無延伸フィルムにおけるエルカ酸アミド（滑剤）の含有率を８０００ｐｐｍに設定し、ジグリセリンラウレート（界面活性剤）の含有率を２０００ｐｐｍに設定した以外は、実施例１と同様にして、シーラントフィルム（内側層）から滑剤および界面活性剤がナイロンフィルム２の表面に転写されてスリップ層１１が形成されてなる、図１に示す構成の蓄電デバイス用外装材１を得た。スリップ層１１の滑剤量は１．２０μｇ／ｃｍ2であった。
【００６９】
＜比較例１＞
第１〜３無延伸フィルムにおけるエルカ酸アミド（滑剤）の含有率を０ｐｐｍに設定した（滑剤を添加しない構成とした）以外は、実施例１と同様にして、蓄電デバイス用外装材を得た。スリップ層の滑剤量は０μｇ／ｃｍ2であった。
【００７０】
＜比較例２＞
第１〜３無延伸フィルムにおけるエルカ酸アミド（滑剤）の含有率を４０００ｐｐｍに設定し、ジグリセリンラウレート（界面活性剤）の含有率を０ｐｐｍに設定した（界面活性剤を添加しない構成とした）以外は、実施例１と同様にして、蓄電デバイス用外装材を得た。スリップ層の滑剤量は０．５０μｇ／ｃｍ2であった。
【００７１】
【表１】
2020098707.tif 000003
【００７２】
上記のようにして得られた蓄電デバイス用外装材について、スリップ層の滑剤量を評価する一方、外装材の成形性、濡れ性およびテープ密着性を評価した。
【００７３】
＜スリップ層の滑剤量の評価法＞
各蓄電デバイス用外装材から縦１００ｍｍ×横１００ｍｍの矩形状の試験片を２枚切り出した後、これら２枚の試験片をスリップ層のある側が内側になるように重ね合わせて互いの周縁部同士をヒートシール温度２５０℃でシール幅５ｍｍでヒートシールして袋体を作製した。この袋体の内部空間内にシリンジを用いてアセトン１ｍＬを注入し、この袋体の内面とアセトンとが接触した状態で３分間放置した後、袋体内のアセトンを抜き取った。この抜き取った液中に含まれる成分量をガスクロマトグラフを用いて測定、分析することにより、スリップ層１１に存在する滑剤量（μｇ／ｃｍ2）を求めた。
【００７４】
＜成形性評価法＞
外装材１に対し、プレス成型機を用いて縦１５０ｍｍ×横１５０ｍｍ×深さ５ｍｍの成形を行って成形品を得た際の成形品を目視で調べて、割れ、ピンホールが全く発生しなかったものを「○」とし、割れ又はピンホールが発生していたものを「×」とした。
【００７５】
＜濡れ性評価法＞
ＪＩＳ  Ｋ６７６８−１９９９に準拠した濡れ性試薬を用いて、各蓄電デバイス用外装ケースの外側層の表面のぬれ指数（表面張力）を判定し、下記判定基準に基づいて評価した。
（判定基準）
「◎」…ぬれ張力が３５ｍＮ／ｍ以上である
「○」…ぬれ張力が３０ｍＮ／ｍ以上、３５ｍＮ／ｍ未満である
「×」…ぬれ張力が３０ｍＮ／ｍ未満である。
【００７６】
＜テープ密着性評価法＞
蓄電デバイス用外装材から縦１５０ｍｍ×横２００ｍｍの矩形状の試験片を採取した。前記試験片におけるスリップ層１１の表面（外面）に幅５ｍｍ×長さ１００ｍｍの両面粘着テープを貼り付けた後、外装材と粘着テープを一体で幅５ｍｍ×長さ１５０ｍｍの大きさで切り取った後、これを厚さ１．５ｍｍのアクリル板に貼り付けた。次に、外装材側を上にしてアクリル板を水平台の上に水平に載置した状態で、重さ２ｋｇのローラーで外装材に荷重をかけながらローラーを外装材上で５往復させて粘着テープを外装材に十分に貼り付けを行った。その後、２５℃の室内で１時間静置した。次に、ＪＩＳ  Ｋ６８５４−２（１９９９）に準拠して、島津製作所製ストログラフＡＧＳ−５ｋＮＸを用いて、一方のチャックで前記試験片（外装材）を挟着固定し、他方のチャックでアクリル板（粘着テープを含む）を挟着固定して、外装材と粘着テープの間の１８０°剥離強度を測定した。この剥離強度から下記判定基準に基づいてテープ密着性を評価した。
（判定基準）
「◎」（合格）…剥離強度が６Ｎ／５ｍｍ以上である
「○」（合格）…剥離強度が５Ｎ／５ｍｍ以上、６Ｎ／５ｍｍ未満である
「×」…剥離強度が５Ｎ／５ｍｍ未満である。
【００７７】
表から明らかなように、本発明の実施例１〜８の外装材は、成形性が良好であると共にテープ密着性も良好であった。
【００７８】
これに対し、本発明の規定範囲を逸脱する比較例１〜２では、「成形性」、「濡れ性」及び「テープ密着性」のうち少なくとも１つ以上の評価が悪かった。
【産業上の利用可能性】
【００７９】
本発明に係る蓄電デバイス用外装材は、具体例として、例えば、
・リチウム２次電池（リチウムイオン電池、リチウムポリマー電池等）などの蓄電デバイス
・リチウムイオンキャパシタ
・電気２重層コンデンサ
等の各種蓄電デバイスの外装材として用いられる。また、本発明に係る蓄電デバイスは、上記例示した蓄電デバイスの他、全固体電池も含む。
【符号の説明】
【００８０】
１…蓄電デバイス用外装材
２…耐熱性樹脂層（外側層）
３…熱融着性樹脂層（内側層）
４…金属箔層
１１…スリップ層
１２…保護樹脂層
３０…蓄電デバイス
３１…蓄電デバイス本体部
【図１】
2020098707.tif 000004
【図２】
2020098707.tif 000005
【図３】
2020098707.tif 000006
【図４】
2020098707.tif 000007